(57)【要約】  【課題】高重合度のポリビニルアルコールからなるフィルムを、高い偏光性能を有する偏光フィルムに加工することのできる、偏光フィルムの製造法を提供すること。  【解決手段】重合度が５０００以上のポリビニルアルコールを製膜して得られる、膨潤度がＡ（％）であるフィルム原反を、２．０〜２．９倍に湿式延伸して、膨潤度がＢ（％）である延伸フィルムを得る工程を含む偏光フィルムの製造法。ここで、上記ＡとＢとは特定の関係式を満足する。当該偏光フィルムの製造法において、前記湿式延伸する工程に続いて、得られた延伸フィルムをさらにホウ酸水溶液中で３倍以下に延伸する工程を含むことが好ましい。【選択図】なし【特許請求の範囲】
【請求項１】
重合度が５０００以上のポリビニルアルコールを製膜して得られる、膨潤度がＡ（％）であるフィルム原反を、２．０〜２．９倍に湿式延伸して、膨潤度がＢ（％）である延伸フィルムを得る工程を含む偏光フィルムの製造法であって、上記ＡとＢとが下記式（１）および（２）を満足することを特徴とする、偏光フィルムの製造法。
２００  ≦  Ａ  ≦  ２４０            （１）
Ａ＋２０  ≦  Ｂ  ≦  Ａ＋３５        （２）
【請求項２】
前記フィルム原反をヨウ素−ヨウ化カリウム水溶液中で湿式延伸する、請求項１に記載の偏光フィルムの製造法。
【請求項３】
前記フィルム原反が、製膜後に１１５〜１３０℃で熱処理されて得られたものである、請求項１または２に記載の偏光フィルムの製造法。
【請求項４】
前記湿式延伸する工程に続いて、得られた延伸フィルムをさらにホウ酸水溶液中で３倍以下に延伸する工程を含む、請求項１〜３のいずれか１項に記載の偏光フィルムの製造法。
【請求項５】
請求項１〜４のいずれか１項に記載の製造法によって得られる、透過率が４３．０％以上、かつ偏光度が９９．９７％以上である偏光フィルム。
【発明の詳細な説明】
【技術分野】
【０００１】
本発明は、液晶表示装置の偏光板を構成する部材として使用することのできる偏光フィルムの製造法に関する。
【背景技術】
【０００２】
液晶表示装置（ＬＣＤ）はその開発初期の頃、電卓および腕時計等の小型機器で使用されていたが、近年ではノートパソコン、液晶モニター、液晶カラープロジェクター、液晶テレビ、車載用ナビゲーションシステム、携帯電話、屋内外で用いられる計測機器等の広い範囲で使用されるようになっている。一方で、特に液晶テレビ等の用途においては、表示品質の向上、例えばコントラストの向上がますます求められており、ＬＣＤの部材の１つである偏光板に対しても、偏光性能の向上が強く求められている。【０００３】
従来一般的に使用されている偏光板は、ポリビニルアルコール（以下、ＰＶＡと称することがある）からなるフィルム原反に、一軸延伸、ヨウ素や二色性染料による染色処理、ホウ素化合物による固定処理等を施し、得られた偏光フィルムの片面または両面に三酢酸セルロースフィルムや酢酸・酪酸セルロースフィルム等の保護膜を貼り合わせた構成を有している。このような偏光板の偏光性能を向上させる手法として、原料であるＰＶＡの構造を改良する手法、ＰＶＡフィルムの物性を制御する方法、偏光板の製造条件を工夫する方法等、様々な手法が提案されており、ＬＣＤのコントラスト向上に寄与してきた。【０００４】
例えば特許文献１では、２５００以上、好ましくは６０００〜１００００の重合度を有するＰＶＡからなる偏光フィルムが光学特性に優れていることが記載されている。重合度の高いＰＶＡを用いることは偏光性能の向上には有利な手法であるが、工業的な実施は困難であった。【０００５】
また、偏光性能を向上させる別の方法として、例えば特許文献２では、原反フィルムとして、熱水中での完溶温度（Ｘ）と平衡膨潤度（Ｙ）との関係が下式で示される範囲であるＰＶＡ系フィルムを用いる偏光フィルムの製造方法が記載されている。
Ｙ  ＞  −０．０６６７Ｘ＋６．７３  ・・・・（Ｉ）
Ｘ  ≧  ６５                        ・・・・（II）
しかしながら、上記の発明に使用されるＰＶＡの重合度は好ましくは３５００〜５０００の範囲であり、該製造方法をそのまま高重合度ＰＶＡに適用しても、後述する比較例に示されるように、得られる偏光フィルムの偏光性能が充分でないことが判明した。すなわち、高重合度のＰＶＡからなる偏光フィルムを工業的に製造するには、ＰＶＡの構造、ＰＶＡフィルムの物性、偏光フィルムの製造条件等に関する知見を総動員して、新たな製造法を見出すことが必要であった。
【先行技術文献】
【特許文献】
【０００６】
【特許文献１】特開平１−１０５２０４号公報
【特許文献２】特開平７−１２０６１６号公報
【発明の概要】
【発明が解決しようとする課題】
【０００７】
そこで、本発明の目的は、高重合度のＰＶＡからなるフィルムを、高い偏光性能を有する偏光フィルムに加工することのできる、偏光フィルムの製造法を提供することにある。
【課題を解決するための手段】
【０００８】
発明者らは、ＰＶＡの構造およびＰＶＡフィルムの物性、さらには偏光フィルムの製造条件に関する知見を最大限に生かして検討を行った。その結果、重合度が５０００以上のＰＶＡを製膜して得られる、膨潤度がＡ（％）であるフィルム原反を、２．０〜２．９倍に湿式延伸して、膨潤度がＢ（％）である延伸フィルムを得る工程を含む偏光フィルムの製造法であって、上記ＡとＢとが下記式（１）および（２）を満足することにより、初めて本発明の効果が発現することを見出した。
２００  ≦  Ａ  ≦  ２４０            （１）
Ａ＋２０  ≦  Ｂ  ≦  Ａ＋３５        （２）
【０００９】
この場合において、前記フィルム原反をヨウ素−ヨウ化カリウム水溶液中で湿式延伸することが好ましい。【００１０】
また、前記フィルム原反は、製膜後に１１５〜１３０℃で熱処理されて得られたものであることが好ましい。【００１１】
また、前記湿式延伸する工程に続いて、得られた延伸フィルムをさらにホウ酸水溶液中で３倍以下に延伸する工程を含むことが好ましい。【００１２】
本発明は、上記の製造法によって得られる、透過率が４３．０％以上、かつ偏光度が９９．９７％以上である偏光フィルムをも包含する。
【発明の効果】
【００１３】
本発明の製造法により、高重合度のＰＶＡからなるフィルムを、高い偏光性能を有する偏光フィルムに加工することができ、高い偏光性能を有する偏光フィルムの工業的な生産が可能となる。
【発明を実施するための形態】
【００１４】
以下に、本発明を詳細に説明する。
本発明において用いられるＰＶＡの重合度は、本発明の目的とする良好な偏光性能に対応するため、５０００以上であることが必要であり、５５００以上が好ましく、６０００以上がより好ましい。ＰＶＡの重合度が５０００未満であると、高い偏光性能を発現することが困難となる。ＰＶＡの重合度の上限としては特に制限はないが、高重合度になるほどＰＶＡの生産性が低下するので、工業的な観点から１００００以下であることが好ましい。なお、本発明でいうＰＶＡの重合度は、後述する実施例に記載の方法にしたがって測定した重合度（粘度平均重合度）を意味する。
【００１５】
また、ＰＶＡのケン化度は、９９モル％以上であることが好ましく、９９．８モル％以上がより好ましい。ＰＶＡのケン化度が９９モル％未満であると、後述する偏光フィルムの製造工程でＰＶＡが溶出し易くなり、溶出したＰＶＡがフィルムに付着して偏光フィルムの性能を低下させるおそれがある。
【００１６】
本発明において使用されるＰＶＡは、ビニルエステルを重合して得られるポリビニルエステル系重合体をケン化することにより製造することができる。ビニルエステルとしては、酢酸ビニル、ギ酸ビニル、プロピオン酸ビニル、酪酸ビニル、ピバリン酸ビニル、バーサティック酸ビニル、ラウリン酸ビニル、ステアリン酸ビニル、安息香酸ビニル等を例示することができ、これらの中から１種または２種以上を選択する。これらの中でも酢酸ビニルが、入手の容易性、ＰＶＡの製造の容易性、コスト等の点から好ましく用いられる。重合温度に特に制限はないが、メタノールを重合溶媒として使用する場合は、重合温度はメタノールの沸点付近の６０℃前後であることが好ましい。
【００１７】
ＰＶＡは、本発明の効果が損なわれることがない限り、ビニルエステルの単独重合体のケン化物に限定されない。例えば、ＰＶＡに不飽和カルボン酸またはその誘導体、不飽和スルホン酸またはその誘導体、炭素数２〜３０のα−オレフィン等を５モル％未満の割合でグラフト共重合した変性ＰＶＡ；ビニルエステルと、不飽和カルボン酸またはその誘導体、不飽和スルホン酸またはその誘導体、炭素数２〜３０のα−オレフィン等とを１５モル％未満の割合で共重合した変性ポリビニルエステルのケン化物；ホルマリン、ブチルアルデヒド、ベンズアルデヒド等のアルデヒド類でＰＶＡの水酸基の一部を架橋したポリビニルアセタール系重合体などであってもよい。
【００１８】
上記のＰＶＡを製膜することによりフィルム原反が得られる。製膜方法としては、含水ＰＶＡを溶融押出する方法の他、流延製膜法、湿式製膜法（貧溶媒中への吐出）、ゲル製膜法（ＰＶＡ水溶液を一旦冷却ゲル化した後、溶媒を抽出除去）、キャスト製膜法（ＰＶＡ水溶液を基盤上に流し、乾燥）、およびこれらの組み合わせによる方法等を採用することができる。これらの中でも、溶融押出製膜法および流延製膜法が、良好なＰＶＡフィルム（フィルム原反）が得られることから好ましい。
【００１９】
上記の製膜の際に使用される溶剤としては、例えば、ジメチルスルホキシド、ジメチルホルムアミド、ジメチルアセトアミド、Ｎ−メチルピロリドン、エチレングリコール、グリセリン、プロピレングリコール、ジエチレングリコール、トリエチレングリコール、テトラエチレングリコール、トリメチロールプロパン、エチレンジアミン、ジエチレントリアミン、水等が挙げられ、これらのうち１種または２種以上を使用することができる。これらの中でも、水、ジメチルスルホキシド、およびこれらの混合溶媒が好適に使用される。
【００２０】
主にＰＶＡと溶剤とからなる製膜原液の揮発分率は、製膜方法やＰＶＡの分子量によっても変化するが、５０〜９５質量％が好ましく、６０〜９５質量％がより好ましく、７０〜９５質量％がさらに好ましい。揮発分率が５０質量％未満であると、製膜原液の粘度が高くなり過ぎて、調製時の濾過や脱泡が困難となり、異物や欠点のないフィルム原反を得ることが困難となるおそれがある。また、揮発分率が９５質量％を超えると、製膜原液の粘度が低くなり過ぎて、目的とする厚みや厚み精度を有するフィルム原反を製造することが困難になるおそれがある。
【００２１】
フィルム原反を製造するにあたり、可塑剤を使用してもよい。可塑剤としては、グリセリン、ジグリセリン、エチレングリコール等が挙げられるが、これらに限定されるものではない。可塑剤の使用量も特に制限されないが、通常はＰＶＡ１００質量部に対して、１０〜１５質量部の範囲内である。
【００２２】
製膜後のフィルム原反の乾燥方法としては、例えば熱風による乾燥や、熱ロールを用いた接触乾燥や、赤外線ヒーターによる乾燥等が挙げられる。これらの方法のうちの１種類を単独で採用してもよいし、２種類以上を組み合わせて採用してもよい。乾燥温度については特に制限はないが、５０〜７０℃の範囲内が好ましい。また、このときの乾燥時間は、製膜原液の濃度や製膜条件にもよるが、おおむね４５〜７５分である。
【００２３】
乾燥後のフィルム原反は、その膨潤度を後述する所定の範囲に制御するために、熱処理を行うことが好ましい。製膜後のフィルム原反の熱処理方法としては、例えば熱風による方法や、熱ロールにフィルム原反を接触させる方法等が挙げられる。これらの方法のうちの１種類を単独で採用してもよいし、２種類以上を組み合わせて採用してもよい。熱処理温度については特に制限はないが、１１５〜１３０℃の範囲内が好ましい。また、このときの熱処理温度は、５分以内が好ましい。
【００２４】
こうして得られるフィルム原反の厚みは、２０〜１２０μｍであることが好ましく、２０〜８０μｍがより好ましく、２０〜４０μｍがさらに好ましい。厚みが２０μｍ未満になると、後述する延伸工程においてフィルムの破断が発生し易くなるおそれがある。また、厚みが１２０μｍを超えると、延伸時にフィルムにかかる応力が大きくなり、充分な延伸が困難となるおそれがある。
【００２５】
フィルム原反の膨潤度Ａは、２００〜２４０％であることが必要であり、２０５〜２３５％が好ましく、２１０〜２３０％がより好ましい。膨潤度Ａが２００％未満であると、延伸時の張力が大きくなりすぎて、充分な延伸を行うことが困難となる。また、膨潤度Ａが２４０％を超えると、吸水性が高いために、後述の偏光フィルムの製造工程においてフィルムにしわや端部カールが発生し易くなり、延伸時の破断の原因となる。膨潤度Ａを所定の範囲に制御するためには、例えば、製膜後のフィルム原反を熱処理する際の温度や時間を調整すればよい。フィルム原反の膨潤度Ａは、実施例の項目において後述する方法により測定することができる。
【００２６】
続いて、上記フィルム原反を用いた本発明の偏光フィルムの製造法について述べる。偏光フィルムの製造工程は、水分調整、染色、延伸、色調整等の工程を含むことができる。このとき、フィルム原反の湿式延伸を行い、延伸フィルムの膨潤度Ｂの調整を行うことが必要である。また、必要に応じて、上記の湿式延伸する工程に続いて、得られた延伸フィルムをさらにホウ酸水溶液中で延伸してもよい。さらに、必要に応じて、例えばホウ酸およびヨウ化カリウムを含む水溶液中で色調整し、乾燥して、偏光フィルムを製造することができる。
【００２７】
フィルム原反の水分調整は、純水または蒸留水中に浸漬して行うことが好ましい。このときの温度としては、２０〜４０℃が好ましく、２５〜３５℃がより好ましく、２７〜３３℃がさらに好ましい。温度が２０℃未満であると、フィルム原反の含水率が低くなり、後の延伸の際にフィルムにかかる張力が高くなって、延伸フィルムの膨潤度Ｂの調整が困難となるおそれがある。また、温度が４０℃を超えると、フィルム原反の吸水性が高くなり、後の工程においてフィルムにしわや端部カールが発生し易くなり、延伸時の破断の原因となるおそれがある。一方、フィルム原反を浸漬する時間としては、おおむね３０〜１２０秒の範囲内である。
【００２８】
フィルム原反の染色は、例えばヨウ素−ヨウ化カリウム水溶液中で行う。このときのヨウ素の濃度は０．０１〜０．１質量％、ヨウ化カリウムの濃度は１〜１０質量％にすることが好ましく、ヨウ素濃度０．０２〜０．０８質量％、ヨウ化カリウム濃度２〜８質量％がより好ましく、ヨウ素濃度０．０３〜０．０６質量％、ヨウ化カリウム濃度３〜６質量％がさらに好ましい。水溶液の温度については特に制限はないが、２５〜４０℃が好ましい。
【００２９】
フィルム原反の湿式延伸は、上記の水分調整や染色とは別の工程として行ってもよいが、上記の水分調整用の水中で、または染色用の水溶液中で行うことが効率的で好ましく、染色用の水溶液、すなわちヨウ素−ヨウ化カリウム水溶液中で行うことがより好ましい。フィルム原反の湿式延伸の際、延伸後のフィルムの膨潤度Ｂを後述する所定の範囲に調整するため、延伸前後のフィルムの長さの比で表される延伸倍率は２．０〜２．９倍とすることが必要であり、２．２〜２．８倍が好ましく、２．４〜２．８倍がより好ましい。延伸倍率が２．９倍を超えると、ＰＶＡ分子鎖が配向して結晶化が促進され、膨潤度Ｂを所定の範囲に調整することが困難となる。また、延伸倍率が２．０倍未満であると、膨潤度Ｂを高くする効果が不足する。
【００３０】
フィルム原反を湿式延伸する際の温度としては、延伸フィルムの膨潤度Ｂを後述する範囲に調整することが容易となることから、２０〜４０℃が好ましく、２５〜４０℃がより好ましく、２５〜３５℃がさらに好ましく、２７〜３３℃が特に好ましい。
【００３１】
上記の延伸フィルムの膨潤度Ｂは、下記式（２）を満足する必要があり、下記式（２’）を満足することが好ましく、下記式（２”）を満足することがより好ましい。
Ａ＋２０  ≦  Ｂ  ≦  Ａ＋３５        （２）
Ａ＋２０  ≦  Ｂ  ≦  Ａ＋３３        （２’）
Ａ＋２０  ≦  Ｂ  ≦  Ａ＋３０        （２”）
【００３２】
延伸倍率を制御することにより偏光性能が向上する理由は明確ではないが、以下のように予想される。すなわち、延伸倍率が低すぎる場合、延伸フィルム中に微結晶が壊れずに残存する。このとき、ＢはＡ＋２０よりも小さくなり、後の延伸において延伸倍率を上げることができず、得られる偏光フィルムの偏光性能が低くなる。また、延伸倍率が高すぎる場合も、ＰＶＡの配向結晶化が進むため、やはりＢはＡ＋２０よりも小さくなり、後の延伸において延伸倍率を上げることができず、得られる偏光フィルムの偏光性能が低くなる。一方、例えば延伸するときの浴の温度が高すぎると、ＢはＡ＋３５よりも大きくなる。この場合、延伸中にフィルム内の結晶の破壊が進行し、後の延伸で十分な張力をかけて延伸することが困難になり、得られる偏光フィルムの偏光性能が低くなる。
【００３３】
なお、延伸フィルムの膨潤度Ｂは、２３０〜２６５％であることが好ましい。膨潤度Ｂを所望の範囲に制御するためには、上記のように延伸倍率や湿式延伸する際の水または水溶液の温度を調整すればよい。延伸フィルムの膨潤度Ｂは、実施例の項目において後述する方法により測定することができる。
【００３４】
前述のとおり、フィルム原反を湿式延伸する工程に続いて、得られた延伸フィルムをさらにホウ酸水溶液中で延伸してもよい。このときの延伸倍率は３倍以下であることが好ましく、１．２〜３倍がより好ましく、１．３〜２．９倍がさらに好ましく、１．４〜２．８倍が最も好ましい。延伸倍率が３倍を超えると、延伸中にフィルムの破断が多発し、安定して偏光フィルムを製造することが困難となるおそれがある。
【００３５】
このときの水溶液中のホウ酸濃度は、２〜６質量％であることが好ましく、２〜５質量％がより好ましく、２〜４質量％がさらに好ましい。ホウ酸の濃度が２質量％未満の場合、得られる偏光フィルムに色斑が多くなるおそれがある。またホウ酸の濃度が６質量％を超える場合、ホウ酸によるＰＶＡの架橋が過剰となり、フィルムを高倍率で延伸することが困難となるおそれがある。
【００３６】
また、偏光フィルムの色相をニュートラルグレーに近づけるため、ホウ酸水溶液にヨウ化カリウムを添加することも好ましい。ヨウ化カリウムの濃度は３〜１０質量％が好ましく、４〜８質量％がより好ましい。ヨウ化カリウムの濃度が３質量％未満の場合、得られる偏光フィルムの青みが強くなるおそれがある。一方、ヨウ化カリウムの濃度が１０質量％を超える場合、得られる偏光フィルムの赤みが強くなるおそれがある。ホウ酸水溶液は、他の成分として例えば鉄、ジルコニウム等の金属化合物を含んでいてもよい。
【００３７】
上記延伸において、水溶液の温度に特に制限はないが、５０〜６０℃が好ましく、５５〜６０℃がより好ましく、５７〜６０℃がさらに好ましい。延伸温度が５０℃未満であると、フィルムを高倍率まで延伸することが困難となるおそれがある。また、延伸温度が６０℃を超えると、得られる偏光フィルムの透過度が低下するおそれがある。
【００３８】
延伸後の色調整は、ホウ酸とヨウ化カリウムを含有した水溶液中で行うことが好ましい。このとき、水溶液に塩化亜鉛、ヨウ化亜鉛等の金属化合物を添加してもよい。水溶液の温度は、偏光性能の低下を防ぐため、延伸温度よりも低い方が好ましく、具体的には２０〜５０℃が好ましく、３０〜４０℃がより好ましい。色調整の時間については、特に制限はない。
【００３９】
得られた偏光フィルムの乾燥は、各種の乾燥機を用いてバッチ式、連続フロート式、連続ロール上接触式等の方法で行うことができる。乾燥温度としては、偏光フィルムからのヨウ素の昇華を防ぐため、またＰＶＡと架橋したホウ酸の脱離反応を抑えるため、４０〜８０℃で行うことが好ましく、４５〜７０℃がより好ましく、５０〜６０℃がさらに好ましい。乾燥時間については特に制限はなく、装置や乾燥温度によって異なるが、例えば３〜６分の範囲内である。
【００４０】
こうして得られた偏光フィルムは、偏光板等の用途に供するために優れた偏光性能を有していることが好ましい。すなわち、偏光フィルムの透過率は好ましくは４３．０％以上であり、偏光度は好ましくは９９．９７％以上（より好ましくは９９．９８％以上）である。
【実施例】
【００４１】
以下に本発明を実施例等により具体的に説明するが、本発明は以下の実施例により何ら限定されるものではない。実施例等において、ＰＶＡの粘度平均重合度Ｐ、フィルム原反の膨潤度Ａ、延伸フィルムの膨潤度Ｂ、偏光フィルムの透過率Ｙおよび偏光度Ｖは、以下の方法で評価した。【００４２】
（１）ＰＶＡの粘度平均重合度Ｐの測定
ＰＶＡ０．２８ｇ、蒸留水７０ｇ、および撹拌子を、１００ｍＬ共通すり合わせ三角フラスコに投入した。９５℃の恒温槽に、栓をした上記三角フラスコを浸漬し、撹拌子で撹拌しながらＰＶＡを溶解し、０．４％ＰＶＡ水溶液を作製した。このＰＶＡ水溶液をブフナー漏斗形ガラスろ過器３Ｇでろ過し、３０℃の恒温水槽中で冷却して、重合度測定用サンプルとした。参照試料として、別の１００ｍＬ共栓すり合わせ三角フラスコに蒸留水を７０ｇ入れて栓をし、３０℃の恒温水槽に浸漬した。【００４３】
１０５℃の乾燥機で１時間加熱した蒸発皿を、デシケーターで３０分間冷却し、蒸発皿の質量ａ（ｇ）を測定した。この蒸発皿に重合度測定用サンプル１０ｍＬをホールピペットで移動させ、これを１０５℃の乾燥機で１６時間乾燥後、デシケーターで３０分間冷却し、質量ｂ（ｇ）を測定した。重合度測定用サンプルの濃度ｃ（ｇ／Ｌ）は、下記式により算出した。
ｃ  ＝  １０００×（ｂ−ａ）／１０
【００４４】
オストワルド粘度計に、重合度測定用サンプル、あるいは蒸留水を１０ｍＬホールピペットで投入し、３０℃の恒温水槽中で１５分間安定させた。投入した重合度測定用サンプルの落下秒数ｔ１（ｓ）と蒸留水の落下秒数ｔ０（ｓ）を測定し、下記式により粘度平均重合度Ｐを算出した。
ηｒ  ＝  ｔ１／ｔ０
［η］  ＝  ２．３０３×Ｌｏｇ（ηｒ／ｃ）
Ｌｏｇ（Ｐ）  ＝  １．６１３×Ｌｏｇ（［η］×１０４／８．２９）
【００４５】
（２）フィルム原反の膨潤度Ａの測定
フィルム原反を５ｃｍ×５ｃｍに裁断し、３０℃の蒸留水１Ｌに４時間浸漬した。このフィルム原反を蒸留水中から取り出し、２枚のろ紙ではさんで表面の水滴を吸収させた後、質量Ｄを測定した。さらに、このフィルム原反を１０５℃の乾燥機で１６時間乾燥し、デシケーターで３０分間冷却した後、質量Ｅを測定し、下記式によりフィルム原反の膨潤度Ａを算出した。
Ａ  ＝  １００×Ｄ／Ｅ（％）
【００４６】
（３）延伸フィルムの膨潤度Ｂの測定
湿式延伸したフィルムを、延伸方向１０ｃｍ×幅方向５ｃｍに切り取り、さらにヨウ素０．０３質量％、ヨウ化カリウム３質量％のヨウ素−ヨウ化カリウム水溶液（３０℃）に４時間浸漬した。この延伸フィルムをヨウ素−ヨウ化カリウム水溶液から取り出し、２枚のろ紙ではさんで表面の水滴を吸収させた後、質量Ｆを測定した。この延伸フィルムを１０５℃の乾燥機で１６時間乾燥し、デシケーターで３０分間冷却した後、質量Ｇを測定し、下記式により延伸フィルムの膨潤度Ｂを算出した。
Ｂ  ＝  １００×Ｆ／Ｇ（％）
【００４７】
（４）偏光フィルムの透過率Ｙの測定
偏光フィルムの幅方向の中央部から、延伸方向に４ｃｍ×幅方向に４ｃｍの正方形のサンプルを２枚採取し、日立製作所製の分光光度計Ｕ−４１００（積分球付属）を用いて、ＪＩＳ  Ｚ  ８７２２（物体色の測定方法）に準拠し、Ｃ光源、２°視野の可視光領域の視感度補正を行い、１枚の偏光フィルムサンプルについて、延伸軸方向に対して４５°傾けた場合の光の透過率と−４５°傾けた場合の光の透過率を測定して、それらの平均値Ｙ１（％）を求めた。もう１枚の偏光フィルムサンプルについても同様にして、４５°傾けた場合の光の透過度と−４５°傾けた場合の光の透過度を測定して、それらの平均値Ｙ２（％）を求めた。下記式によりＹ１とＹ２を平均し、偏光フィルムの透過率Ｙ（％）とした。
Ｙ  ＝  （Ｙ１＋Ｙ２）／２
【００４８】
（５）偏光フィルムの偏光度Ｖの測定
上記（４）で採取した２枚の偏光フィルムを、その延伸方向が平行になるように重ねた場合の光の透過率Ｙ‖（％）、延伸方向が直交するように重ねた場合の光の透過率Ｙ⊥（％）を、（４）に記載された透過率の場合と同様にして測定し、下記式により偏光度Ｖ（％）を求めた。
Ｖ  ＝  ｛（Ｙ‖−Ｙ⊥）／（Ｙ‖＋Ｙ⊥）｝１／２×１００
【００４９】
［実施例１］
重合度５８００、ケン化度９９．８モル％のＰＶＡ１００質量部と、可塑剤としてグリセリン１２質量部とを含有する５．５質量％ＰＶＡ水溶液を、６０℃の金属ロール上に流延し、６０分乾燥して、厚み４０μｍのＰＶＡフィルムを得た。このフィルムを金属枠に固定し、１２０℃で３分間熱処理をした。熱処理後のフィルム原反の膨潤度Ａを上記（２）に記載した方法で測定したところ、２３０％であった。【００５０】
次に、上記のフィルム原反を流れ方向１１ｃｍ×幅方向１０ｃｍにカットし、流れ方向を延伸方向としてチャック間４ｃｍの延伸治具に取り付け、３０℃の純水に１分間浸漬し、続けて、ヨウ素を０．０３質量％、ヨウ化カリウムを３質量％の割合で含有する染色液（温度３０℃）に浸漬し、０．１３ｍ／ｍｉｎの速度で２．６倍に延伸して、ヨウ素を吸着させた。この延伸フィルムの膨潤度Ｂを上記（３）に記載した方法で測定したところ、２６０％であった。【００５１】
続けてこの延伸フィルムを、ホウ酸を４質量％、ヨウ化カリウムを６質量％の割合で含有する延伸液（温度５７．５℃）に浸漬し、０．１３ｍ／ｍｉｎの速度で２．３倍に延伸した後、延伸方向を固定して５０℃で４分間乾燥して偏光フィルムを得た。この偏光フィルムの透過度および偏光度を、上記（４）および（５）に記載した方法で測定したところ、それぞれ４４．０％、９９．９９％であり、偏光性能が良好な偏光フィルムが得られた。【００５２】
［実施例２］
重合度５８００、ケン化度９９．８モル％のＰＶＡ１００質量部と、可塑剤としてグリセリン１２質量部とを含有する５．５質量％ＰＶＡ水溶液を、６０℃の金属ロール上に流延し、６０分乾燥して、厚み４０μｍのＰＶＡフィルムを得た。このフィルムを金属枠に固定し、１１５℃で３分間熱処理をした。熱処理後のフィルム原反の膨潤度Ａを上記（２）に記載した方法で測定したところ、２４０％であった。【００５３】
次に、実施例１と同様にして、上記のフィルム原反を延伸しながらヨウ素を吸着させた。得られた延伸フィルムの膨潤度Ｂを上記（３）に記載した方法で測定したところ、２６０％であった。【００５４】
続けて、実施例１と同様にして偏光フィルムを得た。この偏光フィルムの透過度および偏光度を、上記（４）および（５）に記載した方法で測定したところ、それぞれ４４．０％、９９．９９％であり、偏光性能が良好な偏光フィルムが得られた。【００５５】
［実施例３］
重合度９１００、ケン化度９９．８モル％のＰＶＡ１００質量部と、可塑剤としてグリセリン１２質量部とを含有する５．５質量％ＰＶＡ水溶液を、６０℃の金属ロール上に流延し、６０分乾燥して、厚み２０μｍのＰＶＡフィルムを得た。このフィルムを金属枠に固定し、１１０℃で３分間熱処理をした。熱処理後のフィルム原反の膨潤度Ａを上記（２）に記載した方法で測定したところ、２３０％であった。【００５６】
次に、延伸倍率を２．５倍としたこと以外は実施例１と同様にして、上記のフィルム原反を延伸しながらヨウ素を吸着させた。得られた延伸フィルムの膨潤度Ｂを上記（３）に記載した方法で測定したところ、２５５％であった。【００５７】
続けて、実施例１と同様にして偏光フィルムを得た。この偏光フィルムの透過度および偏光度を、上記（４）および（５）に記載した方法で測定したところ、それぞれ４４．０％、９９．９９％であり、偏光性能が良好な偏光フィルムが得られた。【００５８】
［実施例４］
重合度５２００、ケン化度９９．８モル％のＰＶＡ１００質量部と、可塑剤としてグリセリン１２質量部とを含有する５．５質量％ＰＶＡ水溶液を、６０℃の金属ロール上に流延し、６０分乾燥して、厚み４０μｍのＰＶＡフィルムを得た。このフィルムを金属枠に固定し、１１０℃で３分間熱処理をした。熱処理後のフィルム原反の膨潤度Ａを上記（２）に記載した方法で測定したところ、２０５％であった。【００５９】
次に、実施例３と同様にして、上記のフィルム原反を延伸しながらヨウ素を吸着させた。得られた延伸フィルムの膨潤度Ｂを上記（３）に記載した方法で測定したところ、２３５％であった。【００６０】
続けて、実施例１と同様にして偏光フィルムを得た。この偏光フィルムの透過度および偏光度を、上記（４）および（５）に記載した方法で測定したところ、それぞれ４４．０％、９９．９８％であり、偏光性能が良好な偏光フィルムが得られた。【００６１】
［実施例５］
重合度５５００、ケン化度９９．８モル％のＰＶＡ１００質量部と、可塑剤としてグリセリン１２質量部とを含有する５．５質量％ＰＶＡ水溶液を、６０℃の金属ロール上に流延し、６０分乾燥して、厚み３０μｍのＰＶＡフィルムを得た。このフィルムを金属枠に固定し、１３０℃で３分間熱処理をした。熱処理後のフィルム原反の膨潤度Ａを上記（２）に記載した方法で測定したところ、２１５％であった。【００６２】
次に、実施例１と同様にして、上記のフィルム原反を延伸しながらヨウ素を吸着させた。得られた延伸フィルムの膨潤度Ｂを上記（３）に記載した方法で測定したところ、２３５％であった。【００６３】
続けて、実施例１と同様にして偏光フィルムを得た。この偏光フィルムの透過度および偏光度を、上記（４）および（５）に記載した方法で測定したところ、それぞれ４４．０％、９９．９９％であり、偏光性能が良好な偏光フィルムが得られた。【００６４】
［比較例１］
重合度４８００、ケン化度９９．８モル％のＰＶＡ１００質量部と、可塑剤としてグリセリン１２質量部とを含有する６．５質量％ＰＶＡ水溶液を、６０℃の金属ロール上に流延し、６０分乾燥して、厚み４０μｍのＰＶＡフィルムを得た。このフィルムを金属枠に固定し、１２０℃で３分間熱処理をした。熱処理後のフィルム原反の膨潤度Ａを上記（２）に記載した方法で測定したところ、２２０％であった。【００６５】
次に、延伸倍率を２．７倍としたこと以外は実施例１と同様にして、上記のフィルム原反を延伸しながらヨウ素を吸着させた。得られた延伸フィルムの膨潤度Ｂを上記（３）に記載した方法で測定したところ、２４５％であった。【００６６】
続けて、実施例１と同様にして偏光フィルムを得た。この偏光フィルムの透過度および偏光度を、上記（４）および（５）に記載した方法で測定したところ、それぞれ４４．０％、９９．９２％であり、偏光フィルムの偏光度が若干不足していた。【００６７】
［比較例２］
重合度５８００、ケン化度９９．８モル％のＰＶＡ１００質量部と、可塑剤としてグリセリン１２質量部とを含有する５．５質量％ＰＶＡ水溶液を、６０℃の金属ロール上に流延し、６０分乾燥して、厚み４０μｍのＰＶＡフィルムを得た。このフィルムを金属枠に固定し、１４０℃で３分間熱処理をした。熱処理後のフィルム原反の膨潤度Ａを上記（２）に記載した方法で測定したところ、１９５％であった。【００６８】
次に、実施例１と同様にして、上記のフィルム原反を延伸しながらヨウ素を吸着させた。得られた延伸フィルムの膨潤度Ｂを上記（３）に記載した方法で測定したところ、２２０％であった。【００６９】
続けて、実施例１と同様にして偏光フィルムを得た。この偏光フィルムの透過度および偏光度を、上記（４）および（５）に記載した方法で測定したところ、それぞれ４４．０％、９９．９２％であり、偏光フィルムの偏光度が若干不足していた。【００７０】
［比較例３］
重合度５８００、ケン化度９９．８モル％のＰＶＡ１００質量部と、可塑剤としてグリセリン１２質量部とを含有する５．５質量％ＰＶＡ水溶液を、６０℃の金属ロール上に流延し、６０分乾燥して、厚み４０μｍのＰＶＡフィルムを得た。このフィルムを金属枠に固定し、１１０℃で３分間熱処理をした。熱処理後のフィルム原反の膨潤度Ａを上記（２）に記載した方法で測定したところ、２５０％であった。【００７１】
次に、実施例１と同様にして、上記のフィルム原反を延伸しながらヨウ素を吸着させた。得られた延伸フィルムの膨潤度Ｂを上記（３）に記載した方法で測定したところ、２８０％であった。【００７２】
続けて、実施例１と同様にして偏光フィルムを得た。この偏光フィルムの透過度および偏光度を、上記（４）および（５）に記載した方法で測定したところ、それぞれ４４．０％、９９．８７％であり、偏光フィルムの偏光度が若干不足していた。【００７３】
［比較例４］
実施例１で得られたフィルム原反について、延伸倍率を１．７倍としたこと以外は実施例１と同様にして、フィルム原反を延伸しながらヨウ素を吸着させた。得られた延伸フィルムの膨潤度Ｂを上記（３）に記載した方法で測定したところ、２４０％であった。【００７４】
続けて、延伸倍率を３．５倍としたこと以外は実施例１と同様にして偏光フィルムを得た。この偏光フィルムの透過度および偏光度を、上記（４）および（５）に記載した方法で測定したところ、それぞれ４４．０％、９９．９０％であり、偏光フィルムの偏光度が若干不足していた。【００７５】
［比較例５］
実施例１で得られたフィルム原反について、延伸倍率を４．２倍としたこと以外は実施例１と同様にして、フィルム原反を延伸しながらヨウ素を吸着させた。得られた延伸フィルムの膨潤度Ｂを上記（３）に記載した方法で測定したところ、２４０％であった。【００７６】
続けて、延伸倍率を１．４倍としたこと以外は実施例１と同様にして偏光フィルムを得た。この偏光フィルムの透過度および偏光度を、上記（４）および（５）に記載した方法で測定したところ、それぞれ４４．０％、９９．８０％であり、偏光フィルムの偏光度が若干不足していた。【００７７】
［比較例６］
実施例１で得られたフィルム原反について、延伸倍率を１．２倍としたこと以外は実施例１と同様にして、フィルム原反を延伸しながらヨウ素を吸着させた。得られた延伸フィルムの膨潤度Ｂを上記（３）に記載した方法で測定したところ、２３０％であった。【００７８】
続けて、延伸倍率を４．６倍としたこと以外は実施例１と同様にして偏光フィルムを得た。この偏光フィルムの透過度および偏光度を、上記（４）および（５）に記載した方法で測定したところ、それぞれ４４．０％、９９．４０％であり、偏光フィルムの偏光度が若干不足していた。そこで、偏光度を改善するために延伸倍率の目標値を４．６倍から５．０倍に変更したところ、延伸切れが発生して偏光フィルムを得ることができなかった。【００７９】
上記の結果をまとめて表１に示す。【００８０】
【表１】
2010071093.tif 000002
【産業上の利用可能性】
【００８１】
本発明の製造法によって得られた偏光フィルムは、偏光性能が高いという優れた特性を活かして、電卓、腕時計、ノートパソコン、液晶モニター、液晶カラープロジェクター、液晶テレビ、車載用ナビゲーションシステム、携帯電話、屋内外で用いられる計測機器等の液晶表示装置の構成部品である偏光板の作製に有効に用いることができる。
【国際調査報告】
2010071093.tif 000003
2010071093.tif 000004
2010071093.tif 000005
2010071093.tif 000006